Brevet FR3139340A1 — publié le 20240308

Il est mis à disposition une composition de caoutchouc électriquement conducteur ayant une conductivité électrique et une colorabilité excellentes, un article moulé en caoutchouc constitué de la composition, et un procédé pour produire la composition. La composition de caoutchouc électriquement conducteur contient un caoutchouc, des nanotubes de carbone, et un agent colorant, et la quantité des nanotubes de carbone contenus est de 0,45 partie en poids à 4,5 parties en poids, pour 100 parties en poids du caoutchouc. COMPOSITION DE CAOUTCHOUC ELECTRIQUEMENT CONDUCTEUR, ARTICLE MOULE EN CAOUTCHOUC, ET PROCEDE POUR PRODUIRE LA COMPOSITION DE CAOUTCHOUC ELECTRIQUEMENT CONDUCTEUR La présente invention concerne une composition de caoutchouc électriquement conducteur, un article moulé en caoutchouc constitué de la composition, et analogue. Arrière-plan de la technique Un essieu d'automobile est supporté par un palier à roulement, et un joint de roulement pour empêcher la fuite de graisse ou l'entrée d'eau boueuse est utilisé pour le palier à roulement. Il y a récemment eu des demandes pour qu'un joint de roulement présente non seulement une conductivité électrique, mais aussi soit susceptible d'être coloré à des fins d'identification. Pour un joint de roulement, on utilise un article moulé en caoutchouc électriquement conducteur. Par exemple, la littérature de brevet 1 divulgue, comme composition de caoutchouc électriquement conducteur contenue dans un article moulé en caoutchouc, un caoutchouc coloré électriquement conducteur dans lequel des fibres de carbone sont contenues en tant que charge et qui est coloré avec un pigment pour avoir une couleur souhaitée. Liste de citations [Littérature de brevet] [Littérature de brevet 1] Demande publiée de brevet japonais, Tokukaisho, N° 61-158611 Composition de caoutchouc électriquement conducteur contenant du caoutchouc, des nanotubes de carbone, et un agent colorant, dans laquelle les nanotubes de carbone sont contenus en une quantité de 0,45 partie en poids à 4,5 parties en poids pour 100 parties en poids du caoutchouc. Composition de caoutchouc électriquement conducteur selon la revendication 1, dans laquelle le caoutchouc est d'au moins un type choisi parmi un caoutchouc fluoré, un caoutchouc de nitrile-butadiène, et un caoutchouc acrylique. Composition de caoutchouc électriquement conducteur selon la revendication 1 ou 2, dans laquelle l'agent colorant est contenu en une quantité de 0,7 partie en poids à 25 parties en poids pour 100 parties en poids du caoutchouc. Composition de caoutchouc électriquement conducteur selon l'une quelconque des revendications 1 à 3, dans laquelle l'agent colorant est un pigment. Composition de caoutchouc électriquement conducteur selon l'une quelconque des revendications 1 à 4, comprenant en outre au moins un type de charge à base de blanc. Composition de caoutchouc électriquement conducteur selon la revendication 5, dans laquelle la charge à base de blanc est contenue en une quantité de 3 parties en poids à 100 parties en poids pour 100 parties en poids du caoutchouc. Article moulé constitué de la composition de caoutchouc électriquement conducteur selon l'une quelconque des revendications 1 à 6. Article moulé en caoutchouc selon la revendication 7, ayant une résistivité volumique non supérieure à 1 × 10 6 Ω•cm. Article moulé en caoutchouc selon la revendication 7 ou 8, dans lequel la valeur L*, mesurée au moyen d'un colorimètre, n'est pas inférieure à 18,0. Procédé pour produire une composition de caoutchouc électriquement conducteur, comprenant une étape de malaxage comprenant le malaxage de caoutchouc, de nanotubes de carbone, et d'un agent colorant, dans lequel, dans l'étape de malaxage, les nanotubes de carbone sont malaxés en une quantité de 0,45 partie en poids à 4,5 parties en poids pour 100 parties en poids du caoutchouc.